(57)【要約】【課題】  結晶欠陥が十分に抑制された高品質なコランダム構造の結晶を有する積層体を提供することを目的とする。【解決手段】  結晶基板と該結晶基板の主表面上に形成された、第１金属酸化物を主成分としコランダム構造からなる結晶相の結晶領域と、アモルファス相のアモルファス領域とが混在した中間層と、該中間層上に形成された、第２金属酸化物を主成分としコランダム構造の結晶層とを有する積層体。【選択図】図１
2020053598.tif 000002
【特許請求の範囲】
【請求項１】
結晶基板と
該結晶基板の主表面上に形成された、第１金属酸化物を主成分としコランダム構造からなる結晶相の結晶領域と、アモルファス相のアモルファス領域とが混在した中間層と、
該中間層上に形成された、第２金属酸化物を主成分としコランダム構造の結晶層とを有することを特徴とする積層体。
【請求項２】
前記結晶領域は、前記結晶基板の結晶面からのエピタキシャル成長層であることを特徴とする請求項１に記載の積層体。
【請求項３】
前記中間層の、前記結晶基板の前記主表面に垂直な任意の断面において、前記中間層に含まれる前記結晶領域の割合が１％以上であることを特徴とする請求項１又は２に記載の積層体。
【請求項４】
前記中間層の、前記結晶基板の前記主表面に垂直な任意の断面において、前記中間層に含まれる前記結晶領域の割合が４％以上２５％以下であることを特徴とする請求項１から３のいずれか一項に記載の積層体。
【請求項５】
前記中間層の膜厚が１ｎｍ以上であることを特徴とする請求項１から４のいずれか一項に記載の積層体。
【請求項６】
前記中間層の膜厚が１０ｎｍ以上であることを特徴とする請求項１から５のいずれか一項に記載の積層体。
【請求項７】
前記第１金属酸化物は、アルミニウム、チタン、バナジウム、クロム、鉄、ガリウム、ロジウム、インジウム、イリジウムのいずれかを含む酸化物を主成分とすることを特徴とする請求項１から６のいずれか一項に記載の積層体。
【請求項８】
前記第２金属酸化物は、アルミニウム、チタン、バナジウム、クロム、鉄、ガリウム、ロジウム、インジウム、イリジウムのいずれかを含む酸化物を主成分とすることを特徴とする請求項１から７のいずれか一項に記載の積層体。
【請求項９】
前記中間層がさらにシリコンを含むことを特徴とする請求項１から８のいずれか一項に記載の積層体。
【請求項１０】
前記中間層に含まれる前記シリコンの濃度は０．５ａｔ％以上であることを特徴とする請求項９に記載の積層体。
【請求項１１】
前記中間層に含まれる前記シリコンの濃度は１ａｔ％以上１０ａｔ％以下であることを特徴とする請求項９又は１０に記載の積層体。
【請求項１２】
前記結晶基板と前記中間層との間に、さらに応力緩和層を備えることを特徴とする請求項１から１１のいずれか一項に記載の積層体。
【請求項１３】
半導体層と電極とを少なくとも含む半導体装置であって、前記半導体層として、請求項１から１２のいずれか一項に記載の積層体の少なくとも一部を備えることを特徴とする半導体装置。
【請求項１４】
積層体の製造方法であって、
霧化した第１金属酸化物前駆体とキャリアガスとシリコンが混合された第１混合気を形成するステップと、
前記第１混合気を加熱された結晶基板上に供給して、第１金属酸化物を主成分としコランダム構造からなる結晶相の結晶領域と、アモルファス相のアモルファス領域とが混在した中間層を形成するステップと、
霧化した第２金属酸化物前駆体とキャリアガスが混合された第２混合気を形成するステップと、
前記第２混合気を加熱された前記結晶基板上に供給して、第２金属酸化物を主成分としコランダム構造の結晶層を前記中間層上に形成するステップとを含むことを特徴とする積層体の製造方法。
【請求項１５】
前記第１混合気を形成するステップでは、前記霧化した第１金属酸化物前駆体と前記キャリアガスとを前記結晶基板上に搬送する途中で、前記シリコンの添加が行われることを特徴とする請求項１４に記載の積層体の製造方法。
【請求項１６】
前記シリコンの添加は、前記霧化した第１金属酸化物前駆体と前記キャリアガスとをシリコーン樹脂製の管を通して搬送することにより行われることを特徴とする請求項１５に記載の積層体の製造方法。
【請求項１７】
前記中間層を形成するステップにおいて、前記第１混合気の供給量を変化させることを特徴とする請求項１４から１６のいずれか一項に記載の積層体の製造方法。
【発明の詳細な説明】
【技術分野】
【０００１】
本発明は、コランダム構造の結晶層を有する積層体とこれを用いた半導体装置及びコランダム構造の結晶層を有する積層体の製造方法に関する。
【背景技術】
【０００２】
高耐圧、低損失及び高耐熱を実現できる次世代のスイッチング素子として、バンドギャップの大きな酸化ガリウム（α−Ｇａ２Ｏ３）を用いた半導体装置が注目されており、インバータなどの電力用半導体装置や、受発光素子への応用が期待されている。
霧化されたミスト状の原料を用いて、基板上に結晶成長させるミスト化学気相成長法（Ｍｉｓｔ  Ｃｈｅｍｉｃａｌ  Ｖａｐｏｒ  Ｄｅｐｏｓｉｔｉｏｎ：Ｍｉｓｔ  ＣＶＤ。以下、「ミストＣＶＤ法」ともいう。）が開発され、コランダム構造を有する酸化ガリウム（α−Ｇａ２Ｏ３）の作製が可能となってきた（特許文献１）。この方法では、ガリウムアセチルアセトナートなどのガリウム化合物を塩酸などの酸に溶解して前駆体とし、この前駆体を霧化することによって原料微粒子を生成し、この原料微粒子とキャリアガスと混合した混合気をサファイアなどコランダム構造の基板の表面に供給し、原料ミストを反応させることで基板上に単一配向した酸化ガリウム薄膜をエピタキシャル成長させている。
【０００３】
このようなヘテロエピタキシャル成長で特に問題となるのは、基板材料と薄膜材料との格子不整合や、あるいは基板の品質に起因した結晶欠陥である。これらの結晶欠陥を抑制する方法として、ＥＬＯ（Ｅｐｉｔａｘｉａｌ  Ｌａｔｅｒａｌ  Ｏｖｅｒｇｒｏｗｔｈ）が知られている。この手法では、例えば非晶質薄膜を用いたマスクを基板表面に形成し、部分的に露出させた基板表面からの選択的なエピタキシャル成長とマスク上の横方向成長を行う。これにより転位がマスクで止められたり、あるいは結晶の方位によっては転位が曲げられたりして、エピタキシャル膜中の欠陥が低減される。特許文献２には、マスクとしてＳｉＯ２を用いてα−Ｇａ２Ｏ３薄膜を形成した例が開示されている。
【先行技術文献】
【特許文献】
【０００４】
【特許文献１】特許５７９３７３２号
【特許文献２】特開２０１６−１００５９２号公報
【発明の概要】
【発明が解決しようとする課題】
【０００５】
上記特許文献１に開示されたミストＣＶＤ法によっては、結晶欠陥が十分に抑制された高品質なコランダム構造の結晶を得ることはできなかった。
一方、上記特許文献２に記載のＥＬＯ法で用いる選択成長用マスクとしては、エピタキシャル膜とは組成の異なる非晶質膜が用いられるため、通常、所望のエピタキシャル膜を形成する装置とは別の製膜装置で形成される。また、マスクのパターニングは、一般にフォトリソグラフィで行われる。したがって、結晶欠陥が抑制された高品質な結晶薄膜を得るために、従来のＥＬＯ法によるエピタキシャル成長を採用した場合、工程が煩雑であるため、スループットの増大や生産コストが高くなるという問題があった。
【０００６】
本発明は、上記問題を解決するためになされたものであり、結晶欠陥が十分に抑制された高品質なコランダム構造の結晶を有する積層体を提供すること、及び、結晶欠陥が抑制された高品質な結晶薄膜を低コストで得ることが可能な結晶の製造方法を提供することを目的とする。
【課題を解決するための手段】
【０００７】
本発明は、上記目的を達成するためになされたものであり、結晶基板と該結晶基板の主表面上に形成された、第１金属酸化物を主成分としコランダム構造からなる結晶相の結晶領域と、アモルファス相のアモルファス領域とが混在した中間層と、該中間層上に形成された、第２金属酸化物を主成分としコランダム構造の結晶層とを有する積層体を提供する。
【０００８】
このような積層体であれば、中間層のアモルファス領域で基板に由来する転位欠陥の伸長が止められるため、低欠陥で高品質なコランダム構造の結晶層を有するものとなる。
【０００９】
このとき、前記結晶領域は、前記結晶基板の結晶面からのエピタキシャル成長層である積層体とすることができる。
【００１０】
これにより、中間層の結晶領域が種結晶となるため、結晶基板の結晶方位に従った高品質な結晶層を有するものとなる。
【００１１】
このとき、前記中間層の、前記結晶基板の前記主表面に垂直な任意の断面において、前記中間層に含まれる前記結晶領域の割合が１％以上である積層体とすることができる。
【００１２】
これにより、中間層は、結晶基板から伸長する転位欠陥をより有効に低減されたものとなるため、より高品質な結晶層を有するものとなる。
【００１３】
このとき、前記中間層の、前記結晶基板の前記主表面に垂直な任意の断面において、前記中間層に含まれる前記結晶領域の割合が４％以上２５％以下である積層体とすることができる。
【００１４】
これにより、さらに高品質な結晶層を有するものとなる。
【００１５】
このとき、前記中間層の膜厚が１ｎｍ以上である積層体とすることができる。
【００１６】
これにより、中間層は、結晶基板から伸長する転位欠陥をより有効に阻止できるものとなるため、より高品質な結晶層を有するものとなる。
【００１７】
このとき、前記中間層の膜厚が１０ｎｍ以上である積層体とすることができる。
【００１８】
これにより、さらに高品質な結晶層を有するものとなる。
【００１９】
このとき、前記第１金属酸化物が、アルミニウム、チタン、バナジウム、クロム、鉄、ガリウム、ロジウム、インジウム、イリジウムのいずれかを含む酸化物を主成分とする積層体とすることができる。
また、前記第２金属酸化物が、アルミニウム、チタン、バナジウム、クロム、鉄、ガリウム、ロジウム、インジウム、イリジウムのいずれかを含む酸化物を主成分とする積層体とすることができる。
【００２０】
これにより、電気特性に優れ半導体装置により適した結晶層を有する積層体となる。
【００２１】
このとき、前記中間層がさらにシリコンを含む積層体とすることができる。
【００２２】
これにより、良質な結晶層を形成可能な中間層を、より安定して形成できるものとなる。
【００２３】
このとき、前記中間層に含まれる前記シリコンの濃度は０．５ａｔ％以上、より好ましくは、１ａｔ％以上１０ａｔ％以下である積層体とすることができる。
【００２４】
これにより、結晶領域とアモルファス領域とが混在した中間層を、さらに安定して形成できるものとなる。
【００２５】
前記結晶基板と前記中間層との間に、さらに応力緩和層を備える積層体とすることができる。
【００２６】
これにより、中間層における結晶領域の結晶性がより向上したものとなり、結晶層の結晶性がより向上したものとなる。
【００２７】
このとき、半導体層と電極とを少なくとも含む半導体装置であって、前記半導体層として、前記積層体の少なくとも一部を備えるものとすることができる。
【００２８】
これにより、より高性能な半導体装置となる。
【００２９】
このとき、霧化した第１金属酸化物前駆体とキャリアガスとシリコンが混合された第１混合気を形成するステップと、前記第１混合気を加熱された結晶基板上に供給して、第１金属酸化物を主成分としコランダム構造からなる結晶相の結晶領域と、アモルファス相のアモルファス領域とが混在した中間層を形成するステップと、霧化した第２金属酸化物前駆体とキャリアガスが混合された第２混合気を形成するステップと、前記第２混合気を加熱された前記結晶基板上に供給して、第２金属酸化物を主成分としコランダム構造の結晶層を前記中間層上に形成するステップとを含む積層体の製造方法を提供することができる。
【００３０】
このような積層体の製造方法によれば、特殊なマスクを形成する必要なく、低コストで、高品質なコランダム構造の結晶層を容易に形成することができる。
【００３１】
このとき、前記第１混合気を形成するステップでは、前記霧化した第１金属酸化物前駆体と前記キャリアガスとを前記結晶基板上に搬送する途中で、前記シリコンの添加が行われる積層体の製造方法とすることができる。
【００３２】
これにより、簡便に結晶領域とアモルファス領域とが混在した中間層を形成することができる。
【００３３】
このとき、前記シリコンの添加は、前記霧化した第１金属酸化物前駆体と前記キャリアガスとをシリコーン樹脂製の管を通して搬送することにより行われる積層体の製造方法とすることができる。
【００３４】
これにより、さらに容易に結晶領域とアモルファス領域とが混在した中間層を形成することができる。
【００３５】
このとき、前記中間層を形成するステップにおいて、前記第１混合気の供給量を変化させる積層体の製造方法とすることができる。
【００３６】
これにより、中間層中の結晶領域割合や中間層の厚みの制御を容易に行うことができるの。
【発明の効果】
【００３７】
以上のように、本発明によれば、結晶欠陥が抑制された高品質なコランダム構造の結晶層を有する積層体を提供できる。また、本発明によれば、高品質なコランダム構造の結晶層を有する積層体を容易かつ低コストで生産できる。
【図面の簡単な説明】
【００３８】
【図１】本発明に係る積層体の構造の一形態を示す図である。
【図２】本発明に係る積層体の構造の別の形態を示す図である。
【図３】本発明に係るショットキーバリアダイオード（ＳＢＤ）の一例を示す図である。
【図４】本発明に係る高電子移動度トランジスタ（ＨＥＭＴ）の一例を示す図である。
【図５】本発明に係る金属酸化膜半導体電界効果トランジスタ（ＭＯＳＦＥＴ）の一例を示す図である。
【図６】本発明に係る絶縁ゲート型バイポーラトランジスタ（ＩＧＢＴ）の一例を示す図である。
【図７】本発明に係る発光素子ダイオード（ＬＥＤ）の一例を示す図である。
【図８】本発明に係る積層体の製造方法に用いるミストＣＶＤ装置の一形態を示す図である。
【図９】実施例におけるＴＥＭ像を示す図である。
【図１０】比較例におけるＴＥＭ像を示す図である。
【図１１】実施例及び比較例における積層体中のシリコン濃度分布を示す図である。
【発明を実施するための形態】
【００３９】
以下、本発明を詳細に説明するが、本発明はこれらに限定されるものではない。
【００４０】
上述のように、結晶欠陥が十分に抑制された高品質なコランダム構造の結晶が求められていた。
【００４１】
本発明者らは、上記課題について鋭意検討を重ねた結果、結晶基板と該結晶基板の主表面上に形成された、第１金属酸化物を主成分としコランダム構造からなる結晶相の結晶領域と、アモルファス相のアモルファス領域とが混在した中間層と、該中間層上に形成された、第２金属酸化物を主成分としコランダム構造の結晶層とを有する積層体により、低欠陥で高品質なコランダム構造の結晶層を有するものとなることを見出し、本発明を完成した。
【００４２】
また、上述のように、結晶欠陥が抑制された高品質なコランダム構造の結晶を有する積層体を、低コストで得ることが可能な積層体の製造方法が求められていた。
【００４３】
本発明者らは、上記課題について鋭意検討を重ねた結果、霧化した第１金属酸化物前駆体とキャリアガスとシリコンが混合された第１混合気を形成するステップと、前記第１混合気を加熱された結晶基板上に供給して、第１金属酸化物を主成分としコランダム構造からなる結晶相の結晶領域と、アモルファス相のアモルファス領域とが混在した中間層を形成するステップと、霧化した第２金属酸化物前駆体とキャリアガスが混合された第２混合気を形成するステップと、前記第２混合気を加熱された前記結晶基板上に供給して、第２金属酸化物を主成分としコランダム構造の結晶層を前記中間層上に形成するステップとを含む積層体の製造方法により、結晶欠陥が抑制された高品質な結晶薄膜を低コストで得ることができることを見出し、本発明を完成した。
【００４４】
以下、図面を参照して説明する。
【００４５】
図１に、本発明に係る積層体１００を示す。積層体１００は、結晶基板１０１と、結晶基板１０１の主表面上に形成された、第１金属酸化物を主成分としコランダム構造からなる結晶相の結晶領域１０２ａと、アモルファス相のアモルファス領域１０２ｂが混在した中間層１０２と、中間層１０２上に形成された、第２金属酸化物を主成分としコランダム構造の結晶層１０３を有している。結晶領域１０２ａは柱状でランダムに複数形成されており、アモルファス領域１０２ｂは結晶領域１０２ａの間を埋めるように形成されている。また、結晶層１０３は結晶領域１０２ａからのエピタキシャル成長により形成されている。
【００４６】
結晶基板１０１は、結晶物を主成分として含む基板であれば特に限定されず、公知の基板であってよい。絶縁体基板、導電性基板、半導体基板のいずれであってもよい。また、単結晶基板であっても、多結晶基板であっても良い。品質及びコストの面から、例えばサファイア基板を用いることが好ましい。
【００４７】
サファイア基板としては、例えば、ｃ面サファイア基板、ｍ面サファイア基板、ａ面サファイア基板などが使用できる。また、前記サファイア基板はオフ角を有していてもよい。前記オフ角は、特に限定されないが、好ましくは０°〜１５°である。なお、前記結晶基板の厚さは特に限定されないが、取り扱いやコストの面から２００〜８００μｍ程度が好ましい。
【００４８】
ここで、第１金属酸化物と第２金属酸化物を構成する金属元素は、同じであっても、異なっていてもよい。また、「第１金属酸化物を主成分とし」との表現においては、第１金属酸化物のほかにドーパントや不可避的不純物等が含まれていてもよいことを意味しており、例えば、第１金属酸化物が概ね５０％以上含まれているものを指す。第２金属酸化物についても同様である。
【００４９】
図１には、中間層１０２が結晶基板１０１上へ直接形成された例を示したが、中間層は結晶基板上に形成された他の層を介して形成されてもよい。特に結晶基板と結晶領域の格子不整合が問題となる場合などでは、結晶基板１０１と中間層１０２との間に応力緩和層を設けることができる。
図２に、応力緩和層２０４を設けた積層体２００を示す。積層体２００は、図１に示す積層体１００と同様に、結晶基板２０１と、結晶領域２０２ａとアモルファス相のアモルファス領域２０２ｂが混在した中間層２０２と、中間層２０２上に形成された、結晶層２０３を有している。また、結晶基板２０１と中間層２０２との間に、応力緩和層２０４を設けている。これにより、中間層２０２における結晶領域２０２ａの結晶性をより向上することができ、その結果、結晶層２０３の結晶性もより向上されたものとすることできる。
【００５０】
応力緩和層２０４は、例えば結晶基板２０１と結晶領域２０２ａの格子不整合を緩和する場合などに形成するのが好ましい。この場合、応力緩和層２０４の格子定数を、応力緩和層２０４の成長方向に向けて、結晶基板２０１の格子定数に近い又は同じ程度から、結晶領域２０２ａの格子定数に近い又は同程度の値へと連続的あるいは段階的に変化させることが好ましい。例えばＡｌ２Ｏ３基板上にα−Ｇａ２Ｏ３の結晶領域を含む中間層を形成する場合、応力緩和層２０４を（ＡｌｘＧａ１−ｘ）２Ｏ３（０≦ｘ≦１）で形成し、結晶基板２０１側から中間層２０２側へ向かってｘ値を小さくしていくのが良い。
【００５１】
ここからは、図１に記載の積層体１００、図２に記載の積層体２００に共通な事項について説明する。
中間層１０２、２０２におけるアモルファス領域１０２ｂ、２０２ｂは、特に結晶基板に由来した転位欠陥などの伸展を妨げる効果がある。結晶領域１０２ａ、２０２ａは、結晶層１０３、２０３の種結晶として機能する。
【００５２】
結晶層１０３、２０３の形成過程では、結晶領域１０２ａ、２０２ａからのエピタキシャル成長のほか、中間層１０２、２０２のアモルファス領域１０２ｂ、２０２ｂの表面に形成された核からの結晶成長も生じ得る。アモルファス領域１０２ｂ、２０２ｂの表面に形成された核からの結晶成長は、結晶領域１０２ａ、２０２ａからのエピタキシャル成長とは異なり、ランダムな結晶方位をもつため、より高品質な結晶層１０３、２０３を形成するためには、アモルファス領域１０２ｂ、２０２ｂと結晶領域１０２ａ、２０２ａの比率を適切な範囲とすることが好ましい。このためには、結晶基板１０１、２０１の主表面に垂直な任意の断面において、中間層１０２、２０２に含まれる結晶領域１０２ａ、２０２ａの割合を１％以上とすることが好ましく、４％以上２５％以下とすることがより好ましい。なお、ここでの割合は、断面における各領域の面積を基準としている。
中間層１０２、２０２に含まれる結晶領域１０２ａ、２０２ａの割合をこのような範囲とすることで、より高品質な結晶層１０３、２０３とすることができる。
【００５３】
また、中間層１０２、２０２の膜厚は、１ｎｍ以上、より好ましくは１０ｎｍ以上とすることが好ましい。中間層１０２、２０２の膜厚をこのような範囲とすることで、結晶基板に由来した転位欠陥などの伸展を妨げる効果をより高いものとすることができる。
【００５４】
中間層１０２、２０２は、コランダム構造を取り得る金属酸化物であれば特に限定されず、例えば、アルミニウム、チタン、バナジウム、クロム、鉄、ガリウム、ロジウム、インジウム、イリジウムのいずれかを含む酸化物を主成分とすることができる。より具体的には、Ａｌ２Ｏ３、Ｔｉ２Ｏ３、Ｖ２Ｏ３、Ｃｒ２Ｏ３、Ｆｅ２Ｏ３、Ｇａ２Ｏ３、Ｒｈ２Ｏ３、Ｉｎ２Ｏ３、Ｉｒ２Ｏ３であり、また上記の金属元素から選ばれる２元素をＡ、Ｂとした場合に（ＡｘＢ１−ｘ）２Ｏ３（０＜ｘ＜１）で表される２元系の金属酸化物や、あるいは、上記の金属元素から選ばれる３元素をＡ、Ｂ、Ｃとした場合に（ＡｌｘＢｙＣ１−ｘ−ｙ）２Ｏ３（０＜ｘ＜１、０＜ｙ＜１）で表される３元系の金属酸化物とすることができる。
【００５５】
また、中間層１０２、２０２はシリコンを含有することが好ましい。中間層１０２、２０２がシリコンを含有することで、結晶領域１０２ａ、２０２ａとアモルファス領域１０２ｂ、２０２ｂとが混在した中間層１０２、２０２を、より安定して形成できるものとなる。
この場合のシリコン濃度は、０．５ａｔ％以上、より好ましくは１ａｔ％以上１０ａｔ％以下とすることができる。０．５ａｔ％以上とすればアモルファス領域１０２ｂ、２０２ｂをより安定して形成することができ、また１０％以下とすれば、結晶領域１０２ａ、２０２ａをより安定して形成することができる。
なお、中間層１０２、２０２では、中間層１０２、２０２を形成する金属酸化物の化学量論よりも酸素の割合が増加することがわかっている。このことから、中間層１０２、２０２に添加されたシリコンはシリコン酸化物を形成し、中間層の下地となる結晶基板表面の結晶構造を乱すように作用し、アモルファス領域の形成を促進すると考えられている。
【００５６】
結晶層１０３、２０３は、コランダム構造を取り得る金属酸化物であれば特に限定されず、例えば、アルミニウム、チタン、バナジウム、クロム、鉄、ガリウム、ロジウム、インジウム、イリジウムのいずれかを含む酸化物を主成分とすることができる。より具体的には、Ａｌ２Ｏ３、Ｔｉ２Ｏ３、Ｖ２Ｏ３、Ｃｒ２Ｏ３、Ｆｅ２Ｏ３、Ｇａ２Ｏ３、Ｒｈ２Ｏ３、Ｉｎ２Ｏ３、Ｉｒ２Ｏ３であり、また上記の金属元素から選ばれる２元素をＡ、Ｂとした場合に（ＡｘＢ１−ｘ）２Ｏ３（０＜ｘ＜１）で表される２元系の金属酸化物や、あるいは、上記の金属元素から選ばれる３元素をＡ、Ｂ、Ｃとした場合に（ＡｌｘＢｙＣ１−ｘ−ｙ）２Ｏ３（０＜ｘ＜１、０＜ｙ＜１）で表される３元系の金属酸化物とすることができる。
さらに、結晶層１０３、２０３は、上記の金属酸化物の単層構造でも良いし、組成やドーパントなどの含有成分が異なる複数の結晶膜の積層構造であっても良い。
【００５７】
中間層１０２、２０２や結晶層１０３、２０３の金属酸化物として、上記のような金属酸化物とすることで、半導体装置により適した結晶層又は積層体となる。
【００５８】
また、本発明の積層体１００、２００における、結晶基板１０１、２０１、中間層１０２、２０２、結晶層１０３、２０３のそれぞれは、導電性を付与すべく不純物でドーピングされていてもよい。この場合の不純物としては、例えば金属酸化物が少なくともガリウムを含む場合には、シリコン、ゲルマニウム、スズ、マグネシウム、銅のいずれか、またはこれらの組合せが好適に使用できる。ドーピングにより添加される不純物の濃度は、目的とする最終製品に応じて適宜設定することができる。例えば、１×１０１６ｃｍ−３以上、８×１０２２ｃｍ−３以下とすることができる。また、結晶層１０３、２０３は、異なる不純物濃度が添加された複数層の結晶層の積層とすることもできる。
【００５９】
本発明に係る積層体における結晶層は、欠陥密度が低減され、電気特性に優れており、工業的に有用なものである。このような積層体は、半導体装置等に好適に用いることができ、とりわけ、パワーデバイスに有用である。また、積層体の一部として形成された結晶層をそのままの状態（積層体の状態）で用いてもよいし、前記結晶基板等から公知の方法により剥離等した後に、半導体装置等に適用してもよい。
【００６０】
また、半導体装置は、電極が半導体層の片面側に形成された横型の素子（横型デバイス）と、半導体層の表裏両面側にそれぞれ電極を有する縦型の素子（縦型デバイス）に分類することができ、本発明に係る積層体の少なくとも一部は、横型デバイスにも縦型デバイスにも好適に用いることができる。特に、縦型デバイスに用いることが好ましい。
前記半導体装置としては、例えば、ショットキーバリアダイオード（ＳＢＤ）、金属半導体電界効果トランジスタ（ＭＥＳＦＥＴ）、高電子移動度トランジスタ（ＨＥＭＴ）、金属酸化膜半導体電界効果トランジスタ（ＭＯＳＦＥＴ）、接合電界効果トランジスタ（ＪＦＥＴ）、絶縁ゲート型バイポーラトランジスタ（ＩＧＢＴ）又は発光ダイオード（ＬＥＤ）などが挙げられる。
【００６１】
本発明に係る積層体から得られる結晶層をｎ型半導体層（ｎ＋型半導体やｎ−半導体層等）に適用した場合の好適な例を、図面を用いて説明するが、本発明はこれらの例に限定されるものではない。
なお、以下に例示する半導体装置において、仕様や目的に応じて、さらに他の層（例えば絶縁体層や導体層）などが含まれていてもよいし、また、中間層や緩衝層（バッファ層）などは適宜、追加、省略してもよい。
【００６２】
図３は、ショットキーバリアダイオード（ＳＢＤ）の一例である。ＳＢＤ４００は、相対的に低濃度のドーピングを施したｎ−型半導体層４０１ａ、相対的に高濃度のドーピングを施したｎ＋型半導体層４０１ｂ、ショットキー電極４０２及びオーミック電極４０３を備えている。
【００６３】
ショットキー電極４０２及びオーミック電極４０３の材料は、公知の電極材料であってもよく、前記電極材料としては、例えば、アルミニウム、モリブデン、コバルト、ジルコニウム、スズ、ニオブ、鉄、クロム、タンタル、チタン、金、プラチナ、バナジウム、マンガン、ニッケル、銅、ハフニウム、タングステン、イリジウム、亜鉛、インジウム、パラジウム、ネオジムもしくは銀等の金属又はこれらの合金、酸化錫、酸化亜鉛、酸化レニウム、酸化インジウム、酸化インジウム錫（ＩＴＯ）、酸化亜鉛インジウム（ＩＺＯ）等の金属酸化物導電膜、ポリアニリン、ポリチオフェン又はポリピロ−ルなどの有機導電性化合物、又はこれらの混合物並びに積層体などが挙げられる。
【００６４】
ショットキー電極４０２及びオーミック電極４０３の形成は、例えば、真空蒸着法又はスパッタリング法などの公知の手段により行うことができる。より具体的には、例えば、前記金属のうち２種類の第１の金属と第２の金属とを用いてショットキー電極を形成する場合、第１の金属からなる層と第２の金属からなる層を積層させ、第１の金属からなる層及び第２の金属からなる層に対して、フォトリソグラフィの手法を利用したパターニングを施すことにより形成することができる。
【００６５】
ＳＢＤ４００に逆バイアスが印加された場合には、空乏層（図示せず）がｎ−型半導体層４０１ａの中に広がるため、高耐圧のＳＢＤとなる。また、順バイアスが印加された場合には、オーミック電極４０３からショットキー電極４０２へ電子が流れる。したがって、本発明のＳＢＤは、高耐圧・大電流用に優れており、スイッチング速度も速く、耐圧性・信頼性にも優れている。
【００６６】
図４は、高電子移動度トランジスタ（ＨＥＭＴ）の一例である。ＨＥＭＴ５００は、バンドギャップの広いｎ型半導体層５０１、バンドギャップの狭いｎ型半導体層５０２、ｎ＋型半導体層５０３、半絶縁体層５０４、緩衝層５０５、ゲート電極５０６、ソース電極５０７及びドレイン電極５０８を備えている。
【００６７】
図５は、金属酸化膜半導体電界効果トランジスタ（ＭＯＳＦＥＴ）の一例である。ＭＯＳＦＥＴ６００はｎ−型半導体層６０１、ｎ＋型半導体層６０２及び６０３、ゲート絶縁膜６０４、ゲート電極６０５、ソース電極６０６及びドレイン電極６０７を備えている。
【００６８】
図６は、絶縁ゲート型バイポーラトランジスタ（ＩＧＢＴ）の一例である。ＩＧＢＴ７００は、ｎ型半導体層７０１、ｎ−型半導体層７０２、ｎ＋型半導体層７０３、ｐ型半導体層７０４、ゲート絶縁膜７０５、ゲート電極７０６、エミッタ電極７０７及びコレクタ電極７０８を備えている。
【００６９】
図７は、発光ダイオード（ＬＥＤ）の一例である。ＬＥＤ８００は、第１の電極８０１、ｎ型半導体層８０２、発光層８０３、ｐ型半導体層８０４、透光性電極８０５、第２の電極８０６を備えている。
【００７０】
透光性電極８０５の材料としては、インジウム又はチタンを含む酸化物の導電性材料などが挙げられる。より具体的には、例えば、Ｉｎ２Ｏ３、ＺｎＯ、ＳｎＯ２、Ｇａ２Ｏ３、ＴｉＯ２、ＣｅＯ２又はこれらの２以上の混晶又はこれらにドーピングされたものなどが挙げられる。これらの材料を、スパッタリング等の公知の手段で設けることによって、透光性電極８０５を形成できる。また、透光性電極８０５を形成した後に、透光性電極８０５の透明化を目的とした熱アニールを施してもよい。
【００７１】
第１の電極８０１及び第２の電極８０６の材料としては、例えば、アルミニウム、モリブデン、コバルト、ジルコニウム、スズ、ニオブ、鉄、クロム、タンタル、チタン、金、プラチナ、バナジウム、マンガン、ニッケル、銅、ハフニウム、タングステン、イリジウム、亜鉛、インジウム、パラジウム、ネオジムもしくはＡｇ等の金属又はこれらの合金、酸化錫、酸化亜鉛、酸化レニウム、酸化インジウム、酸化インジウム錫（ＩＴＯ）、酸化亜鉛インジウム（ＩＺＯ）等の金属酸化物導電膜、ポリアニリン、ポリチオフェン又はポリピロ−ルなどの有機導電性化合物、又はこれらの混合物などが挙げられる。電極の製膜法は特に限定されることはなく、印刷方式、スプレー法、コ−ティング方式等の湿式方式、真空蒸着法、スパッタリング法、イオンプレ−ティング法等の物理的方式、ＣＶＤ、プラズマＣＶＤ法等の化学的方式、などの中から前記材料との適性等を考慮して適宜選択した方法に従って形成することができる。
【００７２】
次に、図１に記載の本発明に係る積層体の製造方法の一例について、図８を参照しながら説明するが、本発明はこれに限定されるものではない。
【００７３】
図８に、本発明に係る積層体の製造方法に用いる装置の一例を示す。本発明に係る積層体の製造方法においては、ミストＣＶＤ装置３００を用いる。まず、霧化器３０２ａ、３０２ｂ内には、原料溶液として、それぞれ、第１金属酸化物前駆体３１２ａ、第２金属酸化物前駆体３１２ｂが収納されており、公知の手段を用いて霧化（「ミスト化」とも言う）され、ミストが形成される。第１金属酸化物前駆体３１２ａ、第２金属酸化物前駆体３１２ｂとしては、例えば、金属の有機金属錯体（例えばアセチルアセトナート錯体等）や金属ガリウムを酸溶液に溶解したガリウム溶液又はハロゲン化物（例えばフッ化物、塩化物、臭化物又はヨウ化物等）の水溶液などが挙げられる。前記金属は、金属酸化物結晶としてコランダム構造を形成可能な金属であれば限定されず、例えば、アルミニウム、チタン、バナジウム、クロム、鉄、ガリウム、ロジウム、インジウム、イリジウムが挙げられる。また、第１金属酸化物前駆体３１２ａと第２金属酸化物前駆体３１２ｂのそれぞれに含まれる金属は、同一でもよいし異なっていてもよい。
原料溶液中の金属の含有量は、特に限定されず、目的や仕様に応じて適宜設定できる。好ましくは、０．００１モル％〜５０モル％であり、より好ましくは０．０１モル％〜５モル％である。
【００７４】
積層体の少なくとも一部に導電性を付与する場合、ドーピングを行うことができる。この場合の不純物原料は、特に限定されないが、例えば前記金属が少なくともガリウムを含む場合には、シリコン、ゲルマニウム、スズ、マグネシウム、銅を含む錯体や化合物が好適に使用でき、特にｎ型の導電性を付与する場合には、ハロゲン化スズを用いるのが好ましい。これらの不純物原料を、原料溶液中に０．１〜２０ａｔ％、より好ましくは１〜１０ａｔ％混合させて用いることができる。
【００７５】
原料溶液の溶媒は、特に限定されず、水等の無機溶媒であってもよいし、アルコール等の有機溶媒であってもよいし、無機溶媒と有機溶媒との混合溶媒であってもよいが、水を用いることが好ましい。
【００７６】
また、ミストＣＶＤ装置３００は、キャリアガス３０１の供給手段を備えている。キャリアガス３０１は、霧化器３０２ａ、３０２ｂ内で形成された霧化した原料溶液（金属酸化物前駆体）と混合され、製膜室３０９へと搬送される。
図８に示す例では、霧化器３０２ｂと製膜室３０９とが搬送配管３０６で接続され、霧化器３０２ａからの搬送配管（シリコン添加管）３０３が搬送配管３０６の途中に合流する構造が示されているが、搬送配管（シリコン添加管）３０３と搬送配管３０６が独立して製膜室３０９へ接続されていてもよい。なお、搬送配管（シリコン添加管）３０３については、後で詳述する。
【００７７】
キャリアガス３０１は、特に限定されず、例えば、空気、酸素、オゾンの他、窒素やアルゴン等の不活性ガス、又は水素ガスやフォーミングガス等の還元ガスが好適に用いられる。キャリアガスの種類は１種類であっても、２種類以上であってもよい。キャリアガスの流量は、基板サイズや製膜室の大きさにより適宜設定すればよく、０．０１〜４０Ｌ／分程度とすることができる。
【００７８】
また、図示していないが、希釈ガスを添加して、霧化された原料とキャリアガスの割合を調節することも可能である。希釈ガスの流量は適宜設定すればよく、キャリアガスの０．１〜１０倍／分とすることができる。希釈ガスを、例えば霧化器３０２ａ、３０２ｂの下流側へ供給しても良い。希釈ガスはキャリアガスと同じものを用いても良いし、異なるものを用いても良い。
【００７９】
製膜室３０９の構造等は特に限定されるものではなく、アルミニウムやステンレスなどの金属を用いて良いし、これらの金属の耐熱温度を超える、より高温で製膜を行う場合には石英や炭化シリコンを用いても良い。製膜室３０９の内部又は外部には、結晶基板３０７を加熱するための加熱手段３１０が設けられている。
また、結晶基板３０７は製膜室３０９内に設置されたサセプタ３０８上に載置されてよい。
【００８０】
（第１混合気を形成するステップ）
まず、キャリアガス３０１と、霧化器３０２ａで形成した霧化した第１金属酸化物前駆体と、シリコンとが混合された第１混合気３１３を形成する。図８に示す例では、キャリアガス３０１と霧化した第１金属酸化物前駆体とを、製膜室３０９内に載置された結晶基板３０７上に搬送する途中で、シリコンを添加し第１混合気３１３を形成している。搬送する途中でシリコンを添加する方法としては、搬送配管（シリコン添加管）３０３内を通過させることでシリコンを添加することが、簡便で好ましい。例えば、搬送配管（シリコン添加管）３０３としては、シリコーン樹脂を主成分としたシリコーン樹脂配管を使用することができ、例えばメチルシリコーンゴム、ビニル・メチルシリコーンゴム、フェニル・メチルシリコーンゴムなどが好適に使用できる。
【００８１】
また、搬送配管（シリコン添加管）３０３を使用したシリコンの添加に代えて、予めキャリアガス３０１にシリコン原料を添加したり、霧化器３０２ａでシリコン原料を添加する方法などを採用することも可能であるが、上記のように搬送配管（シリコン添加管）３０３を通すだけでシリコンを添加することとすれば、極めて容易に第１混合気を形成することができる。
【００８２】
（中間層を形成するステップ）
このようにして形成した第１混合気３１３を、製膜室３０９内でサセプタ３０８に載置され加熱手段３１０により加熱された結晶基板３０７上に搬送することにより、第１金属酸化物を主成分としコランダム構造からなる結晶相の結晶領域と、アモルファス相のアモルファス領域とが混在した中間層を形成する。
第１混合気３１３には、搬送配管（シリコン添加管）３０３内を搬送される過程でシリコーン樹脂由来のシロキサンを始めとしたシリコン化合物が混入しているため、このシリコンが中間層形成時に、中間層内部でシリコン酸化物を形成し、例えば酸化ガリウムの結晶構造が部分的に乱されて、部分的にアモルファス領域が形成されると考えられる。
【００８３】
第１混合気３１３の製膜室３０９への供給は、バルブ３０４の開閉により適宜調整され、所望の膜厚の中間層を形成した後に停止される。
【００８４】
ここで、中間層を形成する間に、第１混合気３１３の供給量を変化させても良い。このようにすることで、中間層中の結晶領域割合や中間層の厚みの制御を容易に行うことができるので、生産性が向上し、積層体を低コストで生産することができる。
なお、図８では、バルブ３０４は霧化器３０２ａの上流側に設置してあるが、これに限らず霧化器３０２ａの下流側に設置しても良い。
【００８５】
（第２混合気を形成するステップ）
また、霧化器３０２ｂで形成された霧化した第２金属前駆体（ミスト）とキャリアガス３０１とが混合された第２混合気３２３を形成する。第２混合気３２３は、シリコンが添加されていない点を除けば、第１混合気と同様にして形成される。
【００８６】
（結晶層を中間層上に形成するステップ）
上記のようにして形成された第２混合気３２３を、製膜室３０９内でサセプタ３０８に載置され加熱された結晶基板３０７上に搬送することにより、中間層上に第２金属酸化物を主成分としコランダム構造からなる結晶層を形成する。
【００８７】
製膜室３０９に導入された第２混合気３２３は、製膜室３０９内で熱源３１０により加熱された結晶基板３０７上で反応し、結晶層が形成される。
【００８８】
結晶基板３０７の温度は、用いる原料や目的の形成物により適宜設定されるものであるが、中間層形成時は３５０℃以上６００℃以下であるのが良く、より好ましくは４００℃以上５００℃以下とするのが良い。このような温度範囲とすることで、結晶領域とアモルファス領域とが混在した中間層を、より安定して形成することができる。
また、中間層上に、例えばα相の酸化ガリウムを結晶層として形成する場合には、３８０℃以上９００℃以下であるのが良い。このような温度範囲とすることで、β相よりもα相の酸化ガリウムの結晶層を、より安定して形成することができる。
【００８９】
製膜は、大気圧下、加圧下及び減圧下のいずれの条件下で行われてもよいが、装置コストや生産性の面で、大気圧下で行われるのが好ましい。
なお、膜厚は製膜時間やキャリアガス流量を調整することにより、設定することができる。
【００９０】
また、中間層を形成する際、製膜室３０９へ供給される混合気は、第１混合気３１３のみでも良いし、第１混合気３１３と第２混合気３２３の両方でも良い。第１混合気３１３と第２混合気３２３を同時に供給する場合には、例えば霧化器３０２ａと３０２ｂに流すキャリアガスの総流量を前述の流量範囲内とすることが好ましい。なお、同図中では、バルブ３０４、３０５は霧化器３０２ａ、３０２ｂの上流側に設置してあるが、霧化器３０２ａ、３０２ｂの下流側に設置しても良い。
【実施例】
【００９１】
以下、実施例を挙げて本発明について詳細に説明するが、これは本発明を限定するものではない。
【００９２】
（実施例）
図８と同様のミストＣＶＤ装置を用いて、積層体の製造を行った。
霧化器としての２台の噴霧器（噴霧器Ａ、噴霧器Ｂ）と、石英製の製膜室を用意した。噴霧器Ａと製膜室を石英製配管で接続し、噴霧器Ｂはシリコーン樹脂製配管を介して、製膜室手前で噴霧器Ａに接続している石英製配管に接続した。
次に、ガリウムアセチルアセトナート０．０２ｍｏｌ／Ｌの水溶液に濃度３４％の塩酸を体積比で１％加え、スターラーで６０分間攪拌し、前駆体を得た。この前駆体を２台の噴霧器（噴霧器Ａ、噴霧器Ｂ）のそれぞれに充填した。
次に、厚さ０．４５ｍｍのｃ面サファイア基板を、製膜室内に設置したサセプタに載置し、基板温度が４５０℃になるように加熱した。
次に、２．４ＭＨｚの超音波振動子により水を通じて噴霧器Ａ、Ｂの前駆体に超音波振動を伝播させて、前駆体を霧化（ミスト化）した。
次に、噴霧器Ｂに窒素ガスを５Ｌ／ｍｉｎの流量で加え、霧化した前駆体と窒素ガスの混合気を反応器に５分間供給して、膜厚約７０ｎｍの中間層を形成した。この直後、噴霧器Ｂへの窒素ガス供給を停止し、反応器への混合気供給を停止した。
次に、噴霧器Ａに窒素ガスを５Ｌ／ｍｉｎ流量で加え、ミストと窒素ガスの混合気を反応器に３０分間供給して膜厚約３００ｎｍの結晶層を形成した。この直後、噴霧器Ａへの窒素ガス供給を停止し、反応器への混合気供給を停止した。
次に、基板の加熱を停止し、室温付近まで冷却してから基板を製膜室から取り出した。
作製した積層体の結晶層は、Ｘ線回折測定で２θ＝４０．３°にピークが現れたことから、α相のＧａ２Ｏ３であることが確認された。
この後、作製した積層体を透過型電子顕微鏡（ＴＥＭ）分析した。また、エネルギー分散型Ｘ線分析（ＥＤＸ）により、積層体中のシリコン濃度を分析した。
【００９３】
（比較例）
実施例で用いた装置のうち、噴霧器Ｂとシリコーン樹脂配管を取り外し、結晶層の製膜を行った。
まず、実施例で用いたものと同様の前駆体を噴霧器Ａに充填した。
次に、厚さ０．４５ｍｍのｃ面サファイア基板を、製膜室内に設置したサセプタに載置し、基板温度が４５０℃になるように加熱した。
次に、２．４ＭＨｚの超音波振動子により水を通じて噴霧器Ａの前駆体に超音波振動を伝播させて、前駆体を霧化（ミスト化）した。
次に、噴霧器Ａに窒素ガスを５Ｌ／ｍｉｎ流量で加え、ミストと窒素ガスの混合気を反応器に３５分間供給して結晶層を形成した。この直後、噴霧器Ａへの窒素ガス供給を停止し、製膜室への混合気供給を停止した。
次に、基板への加熱を停止し、室温付近まで冷却してから基板を製膜室から取り出した。
作製した結晶層は、Ｘ線回折測定で２θ＝４０．３°にピークが現れたことから、α相のＧａ２Ｏ３であることが確認された。
この後、作製した積層体を透過型電子顕微鏡（ＴＥＭ）分析した。また、ＥＤＸにより、積層体中のシリコン濃度を分析した。
【００９４】
図９に実施例、図１０に比較例で作製した積層体の断面ＴＥＭ像を示す。図９に示す実施例では、基板上に柱状の結晶領域を含む中間層が形成されているのがわかる。断面ＴＥＭ像の中間層において、黒く見える柱状部分が結晶領域である。同一試料で複数箇所のＴＥＭ像を画像解析した結果、中間層中の結晶領域の割合は約９．５％であった。なお、図１０に示す比較例においては、中間層は形成されていない。
また、結晶層に注目すると、実施例では、中間層上の結晶層では中間相の柱状結晶を種結晶として成長した大きな結晶粒（白く見える部分）が形成されているのがわかる。図１０に示す比較例の結晶層に比べ、膜成長方向に伸びる黒のコントラストとして観察される結晶欠陥が大幅に低減されているのがわかる。
【００９５】
図１１は、図９、図１０の視野におけるシリコン原子の濃度分布を示したものである。実施例（図９）では、中間層に当たる基板表面から約７０ｎｍの領域において、最大で約２．０ａｔ％のシリコンが検出された。一方、実施例の結晶層、及び比較例の結晶層中におけるシリコン濃度はノイズレベルで不検出であった。
【００９６】
上記の結果から、本発明によれば、従来技術よりも低欠陥の高品質な結晶層（結晶膜）が得られることがわかった。
しかも、本発明では、中間層と結晶層の形成を一つの装置で行っているため、従来のＥＬＯ法のように、ＥＬＯ成長用マスクを形成するための別装置を用いた製膜やフォトリソグラフィ工程を必要とする製膜と比較して、極めて低コストかつ生産性高く、低欠陥の高品質な結晶層（結晶膜）を得ることができる。さらに、上記のように他の装置を使用する必要がないため、結晶基板が汚染を受ける可能性も低くなる。
【００９７】
なお、本発明は、上記実施形態に限定されるものではない。上記実施形態は例示であり、本発明の特許請求の範囲に記載された技術的思想と実質的に同一な構成を有し、同様な作用効果を奏するものは、いかなるものであっても本発明の技術的範囲に包含される。
【符号の説明】
【００９８】
１００…積層体、  １０１…結晶基板、  １０２…中間層、  １０２ａ…結晶領域、
１０２ｂ…アモルファス領域、  １０３…結晶層、
２００…積層体、  ２０１…結晶基板、  ２０２…中間層、  ２０２ａ…結晶領域、
２０２ｂ…アモルファス領域、  ２０３…結晶層、  ２０４…応力緩和層、
３００…ミストＣＶＤ装置、  ３０１…キャリアガス、  ３０２ａ…霧化器、
３０２ｂ…霧化器、  ３０３…搬送配管（シリコン添加管）、  ３０４…バルブ、
３０５…バルブ、  ３０６…搬送配管、  ３０７…結晶基板、  ３０８…サセプタ、
３０９…製膜室、  ３１０…加熱手段、  ３１２ａ…第１金属酸化物前駆体、
３１２ｂ…第２金属酸化物前駆体、  ３１３…第１混合気、３２３…第２混合気、
４００…ショットキーバリアダイオード（ＳＢＤ）、  ４０１ａ…ｎ−型半導体層、
４０１ｂ…ｎ＋型半導体層、  ４０２…ショットキー電極、
４０３…オーミック電極、
５００…高電子移動度トランジスタ（ＨＥＭＴ）、  ５０１…ｎ型半導体層、
５０２…ｎ型半導体層、  ５０３…ｎ＋型半導体層、  ５０４…半絶縁体層、
５０５…緩衝層、  ５０６…ゲート電極、  ５０７…ソース電極、
５０８…ドレイン電極、
６００…金属酸化膜半導体電界効果トランジスタ（ＭＯＳＦＥＴ）、
６０１…ｎ−型半導体層、  ６０２…ｎ＋型半導体層、  ６０３…ｎ＋型半導体層、
６０４…ゲート絶縁膜、  ６０５…ゲート電極、  ６０６…ソース電極、
６０７…ドレイン電極、
７００…絶縁ゲート型バイポーラトランジスタ（ＩＧＢＴ）、
７０１…ｎ型半導体層、  ７０２…ｎ−型半導体層、  ７０３…ｎ＋型半導体層、
７０４…ｐ型半導体層、  ７０５…ゲート絶縁膜、  ７０６…ゲート電極、
７０７…エミッタ電極、  ７０８…コレクタ電極、
８００…発光ダイオード（ＬＥＤ）、  ８０１…第１の電極、
８０２…ｎ型半導体層、  ８０３…発光層、  ８０４…ｐ型半導体層、
８０５…透光性電極、  ８０６…第２の電極。
【図１】
2020053598.tif 000003
【図２】
2020053598.tif 000004
【図３】
2020053598.tif 000005
【図４】
2020053598.tif 000006
【図５】
2020053598.tif 000007
【図６】
2020053598.tif 000008
【図７】
2020053598.tif 000009
【図８】
2020053598.tif 000010
【図９】
2020053598.tif 000011
【図１０】
2020053598.tif 000012
【図１１】
2020053598.tif 000013
【手続補正書】
【提出日】令和1年9月9日(2019.9.9)
【手続補正１】
【補正対象書類名】明細書
【補正対象項目名】００３６
【補正方法】変更
【補正の内容】
【００３６】
これにより、中間層中の結晶領域割合や中間層の厚みの制御を容易に行うことができる。